(57)【要約】【課題】柔軟性を確保しつつ、リストバンドの幅方向のカールを防止できるリストバンド作製用積層体およびリストバンドを提供する。【解決手段】本発明のリストバンド作製用積層体１は、中間基材１０と、中間基材１０の一方の面側に設けられた表面基材４０と、中間基材１０の他方の面側に設けられたバリア層５０とを備え、表面基材４０は、少なくとも一方向に延伸されている樹脂シートを有する。本発明のリストバンドは、リストバンド作製用積層体からなり、前記表面基材の延伸方向が幅方向とされている。【選択図】図１
2011050656.tif 000002
【特許請求の範囲】
【請求項１】
中間基材と、該中間基材の一方の面側に設けられた表面基材と、前記中間基材の他方の面側に設けられたバリア層とを備え、
前記表面基材は、少なくとも一方向に延伸されている樹脂シートを有することを特徴とするリストバンド作製用積層体。
【請求項２】
中間基材がポリアミドで構成されている請求項１に記載のリストバンド作製用積層体。
【請求項３】
前記中間基材と前記表面基材との間にエチレン系樹脂層が設けられている請求項１または２に記載のリストバンド作製用積層体。
【請求項４】
前記バリア層がエチレン系樹脂を含有する請求項１〜３のいずれかに記載のリストバンド作製用積層体。
【請求項５】
バリア層の露出面がエンボス面にされている請求項１〜４のいずれかに記載のリストバンド作製用積層体。
【請求項６】
請求項１〜５のいずれかに記載のリストバンド作製用積層体からなり、前記表面基材の延伸方向が幅方向とされていることを特徴とするリストバンド。
【発明の詳細な説明】
【技術分野】
【０００１】
本発明は、入院患者等の手首または足首に巻き付けられるリストバンドに関する。また、そのリストバンドを作製するための積層体に関する。
【背景技術】
【０００２】
病院等では、入院している患者の手首または足首に、氏名、血液型、生年月日などの情報が印字されたリストバンドを巻き付けて、患者を管理し、患者の取り違えなどを防止することがある。
その際に使用されるリストバンドとしては、例えば、特許文献１に、表面基材と中間基材と裏面基材との３層で構成されるものが開示されている。特許文献１に記載のリストバンドでは、表面基材として、合成紙、ポリエチレンテレフタレート、ポリプロピレン、ポリエチレン等が、中間基材として、ポリエチレンテレフタレートが、裏面基材として、ポリエチレンが用いられている。
しかしながら、特許文献１に記載のリストバンドでは、柔軟性が低いため、装着した際に違和感を生じることがある上に、皺が発生しやすく、外観が損なわれるという問題を有していた。
そこで、特許文献２では、中間基材として、ナイロン層を用いて、リストバンドの柔軟性を確保することが提案されている。
【先行技術文献】
【特許文献】
【０００３】
【特許文献１】特開２００３−１６４３０７号公報
【特許文献２】特開２００５−２８３９９２号公報
【発明の概要】
【発明が解決しようとする課題】
【０００４】
しかしながら、特許文献２に記載のリストバンドでは、長期間使用すると、リストバンドの幅方向にカールすることがあった。リストバンドがカールすると、患者情報の読み取りが困難になる上に、患者の皮膚に幅方向の端部が当たるため、患者が不快に感じることがあった。さらに、患者の皮膚が刺激に過敏である場合には、皮膚にかぶれや腫れを引き起こすことがあった。
そこで、本発明は、柔軟性を確保しつつ、リストバンドの幅方向のカールを防止できるリストバンド作製用積層体およびリストバンドを提供することを目的とする。
【課題を解決するための手段】
【０００５】
本発明者らが、特許文献２に記載のリストバンドがカールする原因について検討した結果、使用につれて、表面基材が幅方向に伸びるためであることを見出した。この知見に基づき、カールの発生を防止する手法について検討し、以下のリストバンド作製用積層体およびリストバンドを発明した。
【０００６】
すなわち、本発明は以下の態様を包含する。
［１］  中間基材と、該中間基材の一方の面側に設けられた表面基材と、前記中間基材の他方の面側に設けられたバリア層とを備え、
前記表面基材は、少なくとも一方向に延伸されている樹脂シートを有することを特徴とするリストバンド作製用積層体。
［２］  中間基材がポリアミドで構成されている［１］に記載のリストバンド作製用積層体。
［３］  前記中間基材と前記表面基材との間にエチレン系樹脂層が設けられている［１］に記載のリストバンド作製用積層体。
［４］  前記バリア層がエチレン系樹脂を含有する［１］〜［３］のいずれかに記載のリストバンド作製用積層体。
［５］  バリア層の露出面がエンボス面にされている［１］〜［４］のいずれかに記載のリストバンド作製用積層体。
［６］  ［１］〜［５］のいずれかに記載のリストバンド作製用積層体からなり、前記表面基材の延伸方向が幅方向とされていることを特徴とするリストバンド。
【発明の効果】
【０００７】
本発明のリストバンド作製用積層体によれば、柔軟性を確保しつつ、幅方向のカールを防止したリストバンドを作製できる。
本発明のリストバンドは、柔軟性を有し、また、幅方向のカールが防止されている。
【図面の簡単な説明】
【０００８】
【図１】本発明のリストバンド作製用積層体の一実施形態を示す断面図である。
【図２】図１に示すリストバンド積層体を製造する際の一工程を説明する図である。
【図３】図１に示すリストバンド積層体を製造する際の一工程を説明する図である。
【図４】本発明のリストバンドの一実施形態を示す平面図である。
【図５】図４に示すリストバンドを作製する方法を説明する図である。
【図６】図４に示すリストバンドの固定方法を説明する図である。
【発明を実施するための形態】
【０００９】
＜リストバンド作製用積層体＞
本発明のリストバンド作製用積層体（以下、「積層体」と略す。）の一実施形態について説明する。
図１に、本実施形態の積層体を示す。本実施形態の積層体１は、中間基材１０と、中間基材１０の両面に設けられたアンカー層（表側アンカー層２０ａ，裏側アンカー層２０ｂ）と、表側アンカー層２０ａの中間基材１０と反対側の面に設けられたエチレン系樹脂層３０と、エチレン系樹脂層３０の表側アンカー層２０ａと反対側の面に設けられた表面基材４０と、裏側アンカー層２０ｂの中間基材１０の反対側の面に設けられたバリア層５０とを備える。
また、本実施形態では、バリア層５０の露出面５０ａがエンボス面になっている。
【００１０】
（中間基材）
中間基材１０は、積層体１に柔軟性と強靭性を持たせるため、柔軟性および強靭性を有する層であることが好ましい。
中間基材１０としては、例えば、無延伸ポリエチレンテレフタレート、無延伸ポリプロピレンシートや、ポリアミド、ポリウレタン、各種エラストマー等から構成されたシートが使用される。これらの中でも、柔軟性および強靭性とのバランスに優れ、しかも安価であることから、ポリアミドから構成されたシートが好ましい。
ポリアミドシートを構成するポリアミドとしては、例えば、ナイロン６、ナイロン４６、ナイロン６６、ナイロン６９、ナイロン６１０、ナイロン６１２、ナイロン１１６、ナイロン４、ナイロン７、ナイロン８、ナイロン１１、ナイロン１２等が挙げられる。これらの中でも、柔軟性に優れることから、ナイロン６が好ましい。また、上記ポリアミドは、１種を単独で用いてもよいし、２種以上を併用してもよい。
【００１１】
中間基材１０の厚さは、好ましくは２５〜１００μｍであり、より好ましくは４０〜６０μｍである。中間基材１０の厚さが２５μｍ以上であれば、積層体１の強靭性を充分に確保でき、１００μｍ以下であれば、積層体１の柔軟性を充分に確保できる。
【００１２】
（アンカー層）
表側アンカー層２０ａは、中間基材１０に対するエチレン系樹脂層３０の接着強度を高めるための層である。
表側アンカー層２０ａを構成するアンカー剤としては、ポリエチレン等の非極性樹脂とポリアミド等の極性樹脂の両方に接着性を有する接着剤が使用される。非極性樹脂と極性樹脂の両方に接着性を有するポリマーとしては、例えば、ポリエステル系接着剤、アクリル系接着剤、ウレタン系接着剤などが挙げられる。
【００１３】
表側アンカー層２０ａの厚さは、好ましくは１〜１０μｍであり、より好ましくは３〜５μｍである。表側アンカー層２０ａの厚さが１μｍ以上であれば、中間基材１０とエチレン系樹脂層３０との接着強度を充分に高くできる。しかし、表側アンカー層２０ａが１０μｍより厚くなっても、接着強度向上の効果は飽和するため、無益である。
【００１４】
裏側アンカー層２０ｂは、中間基材１０に対するバリア層５０の接着強度を高めるための層である。
裏側アンカー層２０ｂを構成するアンカー剤としては、表側アンカー層２０ａを構成するアンカー剤と同様のものが使用される。
裏側アンカー層２０ｂの厚さは、好ましくは１〜１０μｍであり、より好ましくは３〜５μｍである。裏側アンカー層２０ｂの厚さが１μｍ以上であれば、中間基材１０とバリア層５０との接着強度を充分に高くできる。しかし、裏側アンカー層２０ｂが１０μｍより厚くなっても、接着強度向上の効果は飽和するため、無益である。
【００１５】
（エチレン系樹脂層）
エチレン系樹脂層３０は、表側アンカー層２０ａと表面基材４０とを接着するための層である。
エチレン系樹脂層３０を構成するエチレン系樹脂としては、例えば、低密度ポリエチレン（ＬＤＰＥ）、直鎖状低密度ポリエチレン（ＬＬＤＰＥ）、高密度ポリエチレン（ＨＤＰＥ）、エチレン・プロピレン共重合体、エチレン・酢酸ビニル共重合体、エチレン・アクリル共重合体等が挙げられる。これらエチレン系樹脂から構成されたエチレン系樹脂層３０は柔軟性が高い層である。
上記エチレン系樹脂の中でも、積層体１の柔軟性がより高く、かつ、カール防止性により優れることから、低密度ポリエチレン、直鎖状低密度ポリエチレンが好ましい。また、上記エチレン系樹脂は１種を単独で使用してもよいし、２種以上を併用してもよい。
【００１６】
エチレン系樹脂層３０の厚さは、好ましくは１５〜６０μｍであり、より好ましくは２０〜５０μｍである。エチレン系樹脂層３０の厚さが１５μｍ以上であれば、積層体１の柔軟性をより高くできる。しかし、エチレン系樹脂層３０が６０μｍより厚くなっても、柔軟性向上の効果は飽和するばかりか、かえって柔軟性が低下することがある。
【００１７】
（表面基材）
表面基材４０は、少なくとも一方向に延伸されている樹脂シートを有する。具体的には、単層の一軸延伸シート、単層の二軸延伸シート、一軸延伸シートおよび／または二軸延伸シートを有する積層シートが使用される。好ましくは、３層構造で、そのうちの少なくとも１層が、ボイドが形成された層を有するシートがよい。
一軸延伸シートおよび／または二軸延伸シートを有する積層シートとしては、一軸延伸シートおよび／または二軸延伸シートを有する合成紙、一軸延伸シートおよび／または二軸延伸シートと無延伸の樹脂シートとを有する積層シートが挙げられる。
前記合成紙としては、ボイドを有する二軸延伸ポリプロピレンシートの両面に一軸延伸ポリプロピレンシートが積層されたユポコーポレーション社製ユポ、ボイドを有する二軸延伸ポリエチレンテレフタレートシートである東洋紡績社製クリスパー、ミクロボイドを有するポリプロピレン層が無孔のポリプロピレン層で挟まれた３層構造であるチッソ社製カルレなどが市販されている。
また、前記樹脂シートは、カールをより防止できることから、耐油性を有する樹脂で構成されていることが好ましい。耐油性を有する樹脂としては、例えば、ポリプロピレン、ポリエチレンテレフタレート等が挙げられる。
ポリプロピレンを主成分とする合成紙は、ポリエチレンテレフタレートを主成分とする合成紙に比べて、印字性、柔軟性に優れており、耐油性の点で若干劣る傾向にある。長所短所を総合判断すると、後述する実施例で示すとおり、本発明の効果であるカール防止性については共に優れる。
【００１８】
表面基材４０の露出面４０ａは、各種プリンタ（例えば、熱転写プリンタ、感熱プリンタ、インクジェットプリンタ等）による印字を容易にする処理が施されていることが好ましい。印字を容易にする処理としては、例えば、記録層を設ける処理、インキ吸収層を設ける処理、コロナ放電処理などが挙げられる。
【００１９】
表面基材４０の厚さは、好ましくは２５〜１２０μｍであり、より好ましくは６０〜９０μｍである。表面基材４０の厚さが２５μｍ以上であれば、積層体１のカールをより防止でき、１２０μｍ以下であれば、柔軟性がより高くなる。
【００２０】
（バリア層）
バリア層５０は、水分に対する親和性が低いバリア性樹脂を含有し、中間基材１０への水分等の侵入を防止する層である。
本実施形態において、バリア層５０は、露出面５０ａ側に設けられた抗菌剤含有層５１と、裏側アンカー層２０ｂ側に設けられた抗菌剤非含有層５２とを有する。
抗菌剤含有層５１は、バリア性樹脂および抗菌剤を含有する層である。
バリア性樹脂としては、エチレン系樹脂、塩化ビニル樹脂、スチレン系エラストマーなどが挙げられる。これらの中でも、充分な水分侵入防止性を有する上に柔軟性に優れ、しかもエンボス加工しやすい点で、エチレン系樹脂が好ましい。さらに、エチレン系樹脂の中でも、水分侵入防止性がより高くなることから、低密度ポリエチレンが好ましい。
抗菌剤としては、例えば、シリカゲル銀、銀ゼオライト、リン酸カルシウム銀等の銀系抗菌剤、酸化亜鉛系抗菌剤、ベンゾイミダゾール系抗菌剤、トリアジン系抗菌剤、ピリチオン系抗菌剤、ニトリル系抗菌剤、有機ヨード系抗菌剤等が挙げられる。
抗菌剤含有層５１における抗菌剤の含有量はマスターバッチで１〜２０質量％であることが好ましく、３〜１０質量％であることがより好ましい。抗菌剤の含有量が１質量％以上であれば、充分な抗菌性を発揮できる。しかし、２０質量％より多くしても、抗菌性は飽和するため、無益である。
【００２１】
抗菌剤含有層５１の厚さは、好ましくは１５〜６０μｍであり、より好ましくは２０〜３０μｍである。抗菌剤含有層５１の厚さが１５μｍ以上であれば、充分な抗菌性を発揮できると共に中間基材１０への水分等の侵入をより防止でき、６０μｍ以下であれば、抗菌剤のコストを抑えることができる。
【００２２】
抗菌剤非含有層５２は、バリア性樹脂を含有し、抗菌剤を含有しない層である。抗菌剤非含有層５２に含まれるバリア性樹脂としては、抗菌剤含有層５１に含まれるバリア性樹脂と同様のものが使用される。また、抗菌剤非含有層５２に含まれるバリア性樹脂は、抗菌剤含有層５１に含まれるバリア性樹脂と同一であってもよいし、異なってもよい。
【００２３】
抗菌剤非含有層５２の厚さは、好ましくは１５〜６０μｍであり、より好ましくは２０〜５０μｍである。抗菌剤非含有層５２の厚さが１５μｍ以上であれば、中間基材１０への水分等の侵入をより防止できる。しかし、抗菌剤非含有層５２が６０μｍより厚くなっても、水分侵入防止性向上の効果は飽和するため、無益である。
【００２４】
バリア層５０の露出面５０ａに形成されたエンボスパターンは特に限定されず、例えば、梨地、絹目、布目、ホームスパン、波目、格子、市松、唐草等の模様が挙げられる。
【００２５】
（製造方法）
上記積層体１の製造方法の一例について説明する。
本例の製造方法では、まず、中間基材１０の片面に表側アンカー層２０ａを設ける。
表側アンカー層２０ａを設ける方法としては、例えば、中間基材１０の片面に、アンカー剤を含む塗布液を塗布し、乾燥する塗布法、アンカー剤のシートを中間基材１０に熱圧着する熱圧着法、押出機により溶融したアンカー剤を中間基材１０の片面に供給する押出ラミネート法などを適用することができる。
【００２６】
次いで、押出ラミネート法を適用して、表側アンカー層２０ａの中間基材１０と反対側の面にエチレン系樹脂層３０を設けると共に、エチレン系樹脂層３０に表面基材４０を積層する。
具体的には、図２に示すように、ポリエチレンを押出機Ｅ１により溶融し、溶融状態のポリエチレンをＴダイＤ１から吐出させてエチレン系樹脂層３０を形成し、表側アンカー層２０ａの中間基材１０と反対側の面に向けて供給する。
また、表側アンカー層２０ａに供給した溶融状態のエチレン系樹脂層３０上に表面基材４０を供給し、重ね合わせた後、一対のローラーＲ１，Ｒ２で挟持し、各層同士を圧着して、押出ラミネートシート７０を得る。
【００２７】
次いで、上記押出ラミネートシート７０の中間基材１０の表側アンカー層２０ａと反対側の面に、裏側アンカー層２０ｂを設ける。裏側アンカー層２０ｂを設ける方法は、上述した表側アンカー層２０ａを設ける方法と同様の方法を適用することができる。
次いで、図３に示すように、バリア性樹脂を含むが抗菌剤を含まない樹脂材料を第１の押出機Ｅ３により溶融し、溶融状態の第１の樹脂材料をＴダイＤ３から吐出させて、抗菌剤非含有層５２を形成し、裏側アンカー層２０ｂ上に供給する。これと同時に、バリア性樹脂および抗菌剤を含む樹脂材料を第２の押出機Ｅ２により溶融し、溶融状態の第２の樹脂材料をＴダイＤ２から吐出させて、抗菌剤含有層５１を形成し、抗菌剤非含有層５２上に供給する。このように、抗菌剤非含有層５２および抗菌剤含有層５１を形成して、バリア層５０を設ける。
その後、一対のロールＲ３，Ｒ４で挟持して、裏側アンカー層２０ｂを介して上記押出ラミネートシート７０にバリア層５０を圧着する。その際、バリア層５０に接触するロールとしてエンボスロールＲ３を用いて、バリア層５０の露出面をエンボス面にする。
以上の製造方法により、積層体１を得ることができる。
【００２８】
（作用効果）
表面基材４０の、少なくとも一方向に延伸されている樹脂シートにおいては、延伸方向には分子が配向しているため、剛性が高く、撓みにくくなっている。したがって、前記樹脂シートの延伸方向がリストバンドの幅方向になるように、積層体１からリストバンドを作製することにより、柔軟性を確保しつつ、リストバンドの幅方向のカールを防止できる。
また、少なくとも一方向に延伸されている樹脂シートを有すると、柔軟性がやや損なわれる傾向にあるが、中間基材１０に柔軟性に優れる材料を選択すれば、積層体１全体の柔軟性は充分に確保できる。また、本実施形態の積層体１では、中間基材１０と表面基材４０との間に柔軟性の高いエチレン系樹脂層３０が設けられているため、積層体１の柔軟性が一層向上している。また、エチレン系樹脂層３０を備えることで、変形に対する追従性が高くなるため、折れ曲がりにくく、皺の発生を防止できる。
また、バリア層５０の露出面５０ａがエンボス面になっているため、リストバンドにした際に皮膚への接触面積が小さく、通気性が高くなる。
また、積層体１の裏面側の層が抗菌剤含有層５１であるため、積層体１から作製したリストバンドにおいて、皮膚に接触する面を、抗菌性を有する面にすることができる。したがって、積層体１から、細菌の繁殖が抑制された衛生性に優れたリストバンドを得ることができる。
また、積層体１では、中間基材１０とエチレン系樹脂層３０との間に表側アンカー層２０ａを有するため、中間基材１０とエチレン系樹脂層３０との接着強度が高くなっている。さらに、中間基材１０とバリア層５０との間に裏側アンカー層２０ｂを有するため、中間基材１０とバリア層５０との接着強度が高くなっている。
【００２９】
＜リストバンド＞
本発明のリストバンドの一実施形態について説明する。
本実施形態のリストバンドを示す。本実施形態例のリストバンド１００は、上記積層体１からなり、表面基材４０の延伸方向がリストバンドの幅方向とされているものである。
また、図４に示すように、本実施形態のリストバンド１００は、印字領域部１１０と、印字領域部１１０の両側の長さ調節部１２０ａ，１２０ｂとで構成されている。本実施形態のリストバンド１００では、手首や足首に巻き付けた際に皮膚への突き刺しを防止するために、全ての隅部が円弧状になっているため、好ましい態様である。
【００３０】
本実施形態のリストバンド１００の印字領域部１１０には、患者の氏名、性別、生年月日、血液型などの患者情報が印字される。
長さ調節部１２０ｂは、長さ調節部１２０ａより長くなっている。長さ調節部１２０ａには、留め具固定用の孔１２１が１つ形成され、長さ調節部１２０ｂには、留め具固定用の孔１２２，１２２・・・が長さ方向に沿って等間隔で複数形成されている。
【００３１】
（リストバンドの作製方法）
リストバンド１００は、積層体１を打抜き加工することにより得られる。具体的には、積層体１を、図５に示すように、所定形状のリストバンド１００を輪郭付ける破線状の切り込みＬを、表面基材４０の延伸方向がリストバンド１００の幅方向になるように打抜き加工する。図示例では、表面基材４０の幅方向（図５中の矢印方向）が延伸方向である。また、この打抜き加工では、長さ調節部１２０ａの孔１２１および長さ調節部１２０ｂの孔１２２を形成する。これにより、積層体１にリストバンド１００を形成する。
さらに、上記打抜き加工では、積層体１を、リストバンド１００を有する帯状体１００ａを得るように、リストバンド１００を輪郭付ける切り込みＬの外側を裁断する。
【００３２】
（リストバンドの使用方法）
リストバンド１００は、例えば、以下の方法で使用される。
まず、上記のようにして得た帯状体１００ａをプリンタに供給して、印字領域部１１０に患者情報を印字した後、切り込みＬに沿って切り取って、リストバンド１００を取り出す。
次いで、リストバンド１００を患者の手首に、手首を圧迫せず且つ手首から外れないように巻き付け、その状態を維持する長さになるように、長さ調節部１２０ｂの複数の孔１２２，１２２・・・のうちから１つの孔１２２を選択し、その孔１２２に長さ調節部１２０ａの孔１２１を重ねる。
次いで、図６に示すように、孔１２１，１２２に留め具２００を通して固定する。この留め具２００は、入院中にリストバンド１００が外れないようにするために、固定後に取り外し不可能なものである。リストバンド１００を手首から取り外す際には、リストバンド１００を切断する。
【００３３】
（作用効果）
上記リストバンド１００では、上述した積層体１の表面基材４０の延伸方向が幅方向になるように切り取られているため、幅方向のカールが防止されている。したがって、印字領域部１１０に印字した患者情報を容易に読み取ることができる上に、患者の皮膚に幅方向の端部が当たりにくく、患者が不快に感じることが防止されている。
また、上記積層体１を用いたリストバンドでは、柔軟性が高いため、装着した際に違和感を生じない上に、変形に対する追従性が高いため、皺が発生しにくく、良好な使用感と外観を保つことができる。
【００３４】
＜他の実施形態＞
なお、本発明は、上記実施形態に限定されない。
例えば、本発明では、中間基材１０と表面基材４０との間にエチレン系樹脂層３０が設けられていなくてもよい。その場合、中間基材１０と表面基材とを例えばドライラミネートによって接着することができる。しかし、ドライラミネートによって接着したものには、エチレン系樹脂層３０を用いて接着したものと比較して、皺が発生しやすいという欠点を有している。
また、中間基材１０に表側アンカー層２０ａ、裏側アンカー層２０ｂが設けられていなくてもよい。その場合には、コロナ放電処理等の他の易接着処理が中間基材１０の両面に施されていることが好ましい。
また、バリア層５０の露出面５０ａがエンボス面になっていなくてもよい。バリア層５０の露出面５０ａをエンボス面にしなくても、リストバンド１００に多数の貫通孔を形成することで、通気性を確保することができる。ただし、貫通孔を形成する場合、通気性を高くするために貫通孔の数を増やしすぎると、強度不足になるおそれがある。
例えば、リストバンド１００の使用期間が短い場合には、バリア層５０は抗菌剤非含有層５２のみからなっていてもよい。また、バリア層５０の全部が抗菌剤含有層５１であっても構わない。ただし、バリア層５０の全部を抗菌剤含有層５１にすると、高コストになるという欠点を有している。
【実施例】
【００３５】
（実施例１）
まず、ナイロン６のシート（三菱樹脂社製ダイアミロン、厚さ５０μｍ）の片面に、ポリエステル系接着剤（東洋モートン社製ＥＬ−５５７Ａ）をグラビアコーターにより塗布し、５０℃にて乾燥して、表側アンカー層（厚さ４μｍ）を形成した。
次いで、ポリエチレン（住友化学製スミカセン）を単軸押出機により３００℃で溶融し、溶融状態の前記ポリエチレンをＴダイから吐出させてエチレン系樹脂層（厚さ２０μｍ）を形成し、表側アンカー層のナイロン６のシートと反対側の面に向けて供給した。
また、表側アンカー層に供給した溶融状態の前記ポリエチレンにポリプロピレン系合成紙（ユポコーポレーション社製ユポ、厚さ８５μｍ、表１では「ＰＰ系合成紙」と表記する。）を供給し、重ね合わせて、ナイロン６のシート、表側アンカー層、エチレン系樹脂層およびポリプロピレン系合成紙からなる押出ラミネートシートを得た。その押出ラミネートシートは一対のローラーで挟持して、各層同士を圧着した。
【００３６】
次いで、上記押出ラミネートシートの中間基材の表側アンカー層と反対側の露出面に、ポリエステル系接着剤（東洋モートン社製ＥＬ−５５７Ａ）をグラビアコーターにより塗布し、５０℃にて乾燥して、裏側アンカー層（厚さ４μｍ）を形成した。
次いで、ポリエチレン（住友化学製スミカセン）を押出機により３００℃で溶融し、溶融状態の前記ポリエチレンをＴダイから吐出させて抗菌剤非含有層を形成し、裏側アンカー層のナイロン６のシートと反対側の面に向けて供給した。
また、ポリエチレン（ヤスハラケミカル社製ヒロダイン）および抗菌剤（大日精化工業社製ダイキラー）を含む樹脂材料を２６０℃で押出機により溶融し、溶融状態の前記樹脂材料をＴダイから吐出させて抗菌剤含有層を形成し、抗菌剤非含有層の裏側アンカー層と反対側の面に供給し、積層して、バリア層を設けた。
その後、一対のロールで挟持して、押出ラミネートシートにバリア層を圧着した。その際、バリア層に接触するロールをエンボスロールして、バリア層の露出面をエンボス面にした。
以上の方法により、積層体を得た。
【００３７】
（実施例２）
ポリプロピレン系合成紙の代わりに、ポリエステル系合成紙（東洋紡績社製クリスパー、厚さ３８μｍ）を用いたこと以外は実施例１と同様にして、積層体を得た。
【００３８】
（比較例１）
ポリプロピレン系合成紙の代わりに、ポリエチレンとエチレン・酢酸ビニル共重合体との混合物の無延伸のシート（タツノ化学社製ミデア、厚さ２００μｍ、表１では「ＰＥ／ＥＶＡシート」と表記する。）を用いたこと以外は実施例１と同様にして、積層体を得た。
【００３９】
（比較例２）
ポリプロピレン系合成紙の代わりに、無延伸ポリプロピレンシート（サントックス社製ＭＫ１２、厚さ４０μｍ、表１では「ＣＰＰシート」と表記する。）を用いたこと以外は実施例１と同様にして、積層体を得た。
【００４０】
（比較例３）
ポリプロピレン系合成紙の代わりに、ポリスチレンとポリプロピレンとの混合物の無延伸のシート（大石産業社製ＰＳＰＰ、表１では「ＰＳ／ＰＰシート」と表記する。）を用いたこと以外は実施例１と同様にして、積層体を得た。
【００４１】
（比較例４）
ポリプロピレン系合成紙の代わりに、カレンダー法により製造されたポリエチレン系合成紙（タツノ化学社製タフパー、厚さ１００μｍ、表１では「カレンダーＰＥ系合成紙」と表記する。）を用いたこと以外は実施例１と同様にして、積層体を得た。
【００４２】
上記実施例１，２および比較例１〜４の各積層体のカール防止性を以下の方法により評価した。
すなわち、まず、得られた積層体を幅１５ｍｍ、長さ２００ｍｍの短冊状に裁断して、試験片を作製した。この試験片をクレンジングオイル（黒龍堂社製ハイピッチ）に浸漬した。クレンジングオイルに浸漬すると、カールが促進される。そして、２４時間浸漬後のカールを目視により観察して評価した。評価結果を表１に示す。
○：カールは見られなかった。
×：カールが見られた。
【００４３】
【表１】
2011050656.tif 000003
【００４４】
表面基材として、一軸延伸シートおよび／または二軸延伸シートを有する合成紙を用いた実施例１，２の積層体では、クレンジングオイル浸漬後にカールは見られなかった。
これに対し、表面基材として、一軸延伸シートまたは二軸延伸シートを有していないシートを用いた比較例１〜４の積層体では、クレンジングオイル浸漬後にカールが見られた。
【符号の説明】
【００４５】
１  リストバンド作製用積層体
１０  中間基材
２０ａ  表側アンカー層
２０ｂ  裏側アンカー層
３０  エチレン系樹脂層
４０  表面基材
４０ａ  露出面
５０  バリア層
５０ａ  露出面
５１  抗菌剤含有層
５２  抗菌剤非含有層
１００  リストバンド
１００ａ  帯状体
１１０  印字領域部
１２０ａ，１２０ｂ  長さ調節部
１２１，１２２  孔
２００  留め具
Ｅ１，Ｅ２，Ｅ３  押出機
Ｄ１，Ｄ２，Ｄ３  Ｔダイ
Ｌ  切り込み
Ｒ１，Ｒ２，Ｒ３，Ｒ４  ローラー
【図１】
2011050656.tif 000004
【図２】
2011050656.tif 000005
【図３】
2011050656.tif 000006
【図４】
2011050656.tif 000007
【図５】
2011050656.tif 000008
【図６】
2011050656.tif 000009
【手続補正書】
【提出日】平成21年12月24日(2009.12.24)
【手続補正２】
【補正対象書類名】明細書
【補正対象項目名】０００１
【補正方法】変更
【補正の内容】
【０００１】
本発明は、入院患者等の手首または足首に巻き付けられるリストバンドに関する。また、そのリストバンドを作製するための積層体およびその製造方法に関する。
【手続補正３】
【補正対象書類名】明細書
【補正対象項目名】０００５
【補正方法】変更
【補正の内容】
【０００５】
本発明者らが、特許文献２に記載のリストバンドがカールする原因について検討した結果、使用につれて、表面基材が幅方向に伸びるためであることを見出した。この知見に基づき、カールの発生を防止する手法について検討し、以下のリストバンド作製用積層体およびその製造方法、並びにリストバンドを発明した。
【手続補正４】
【補正対象書類名】明細書
【補正対象項目名】０００６
【補正方法】変更
【補正の内容】
【０００６】
すなわち、本発明は以下の態様を包含する。
［１］  中間基材と、該中間基材の一方の面側に設けられた表面基材と、前記中間基材の他方の面側に設けられたバリア層と、前記中間基材と前記表面基材との間に設けられたエチレン系樹脂層を備え、
前記表面基材は、少なくとも一方向に延伸されている樹脂シートを有し、
前記中間基材はナイロン６で構成され、
前記エチレン系樹脂層は低密度ポリエチレン（ＬＤＰＥ）または直鎖状低密度ポリエチレン（ＬＬＤＰＥ）で構成されていることを特徴とするリストバンド作製用積層体。
［２］  前記バリア層は、露出面側に設けられた抗菌剤含有層と、該抗菌剤含有層の前記中間基材側に設けられた抗菌剤非含有層を有する［１］に記載のリストバンド作製用積層体。
［３］  前記エチレン系樹脂層の厚さが１５〜６０μｍである［１］または［２］に記載のリストバンド作製用積層体。
［４］  前記バリア層がエチレン系樹脂を含有する［１］〜［３］のいずれかに記載のリストバンド作製用積層体。
［５］  前記バリア層の露出面がエンボス面にされている［１］〜［４］のいずれかに記載のリストバンド作製用積層体。
［６］  ［１］〜［５］のいずれかに記載のリストバンド作製用積層体からなり、前記表面基材の延伸方向が幅方向とされていることを特徴とするリストバンド。
［７］  ［１］〜［５］のいずれかに記載のリストバンド作製用積層体の製造方法であって、
中間基材の一方の面に溶融押出法によりエチレン系樹脂層を設けると共に、溶融状態のエチレン系樹脂層上に表面基材を積層する工程と、
中間基材の他方の面に、前記バリア層を溶融押出法により設ける工程とを備えることを特徴とするリストバンド作製用積層体の製造方法。
【手続補正５】
【補正対象書類名】明細書
【補正対象項目名】０００７
【補正方法】変更
【補正の内容】
【０００７】
本発明のリストバンド作製用積層体およびその製造方法によれば、柔軟性を確保しつつ、幅方向のカールを防止したリストバンドを作製できる。
本発明のリストバンドは、柔軟性を有し、また、幅方向のカールが防止されている。
【手続補正６】
【補正対象書類名】明細書
【補正対象項目名】００１７
【補正方法】変更
【補正の内容】
【００１７】
（表面基材）
表面基材４０は、少なくとも一方向に延伸されている樹脂シートを有する。具体的には、単層の一軸延伸シート、単層の二軸延伸シート、一軸延伸シートおよび／または二軸延伸シートを有する積層シートが使用される。好ましくは、３層構造で、そのうちの少なくとも１層が、ボイドが形成された層を有するシートがよい。
一軸延伸シートおよび／または二軸延伸シートを有する積層シートとしては、一軸延伸シートおよび／または二軸延伸シートを有する合成紙、一軸延伸シートおよび／または二軸延伸シートと無延伸の樹脂シートとを有する積層シートが挙げられる。
前記合成紙としては、ボイドを有する二軸延伸ポリプロピレンシートの両面に一軸延伸ポリプロピレンシートが積層されたユポコーポレーション社製ユポ（登録商標）、ボイドを有する二軸延伸ポリエチレンテレフタレートシートである東洋紡績社製クリスパー（登録商標）、ミクロボイドを有するポリプロピレン層が無孔のポリプロピレン層で挟まれた３層構造であるチッソ社製カルレ（登録商標）などが市販されている。
また、前記樹脂シートは、カールをより防止できることから、耐油性を有する樹脂で構成されていることが好ましい。耐油性を有する樹脂としては、例えば、ポリプロピレン、ポリエチレンテレフタレート等が挙げられる。
ポリプロピレンを主成分とする合成紙は、ポリエチレンテレフタレートを主成分とする合成紙に比べて、印字性、柔軟性に優れており、耐油性の点で若干劣る傾向にある。長所短所を総合判断すると、後述する実施例で示すとおり、本発明の効果であるカール防止性については共に優れる。
【手続補正７】
【補正対象書類名】明細書
【補正対象項目名】００３５
【補正方法】変更
【補正の内容】
【００３５】
（実施例１）
まず、ナイロン６のシート（三菱樹脂社製ダイアミロン（登録商標）、厚さ５０μｍ）の片面に、ポリエステル系接着剤（東洋モートン社製ＥＬ−５５７Ａ）をグラビアコーターにより塗布し、５０℃にて乾燥して、表側アンカー層（厚さ４μｍ）を形成した。
次いで、ポリエチレン（住友化学製スミカセン（登録商標））を単軸押出機により３００℃で溶融し、溶融状態の前記ポリエチレンをＴダイから吐出させてエチレン系樹脂層（厚さ２０μｍ）を形成し、表側アンカー層のナイロン６のシートと反対側の面に向けて供給した。
また、表側アンカー層に供給した溶融状態の前記ポリエチレンにポリプロピレン系合成紙（ユポコーポレーション社製ユポ、厚さ８５μｍ、表１では「ＰＰ系合成紙」と表記する。）を供給し、重ね合わせて、ナイロン６のシート、表側アンカー層、エチレン系樹脂層およびポリプロピレン系合成紙からなる押出ラミネートシートを得た。その押出ラミネートシートは一対のローラーで挟持して、各層同士を圧着した。
【手続補正８】
【補正対象書類名】明細書
【補正対象項目名】００３６
【補正方法】変更
【補正の内容】
【００３６】
次いで、上記押出ラミネートシートの中間基材の表側アンカー層と反対側の露出面に、ポリエステル系接着剤（東洋モートン社製ＥＬ−５５７Ａ）をグラビアコーターにより塗布し、５０℃にて乾燥して、裏側アンカー層（厚さ４μｍ）を形成した。
次いで、ポリエチレン（住友化学製スミカセン）を押出機により３００℃で溶融し、溶融状態の前記ポリエチレンをＴダイから吐出させて抗菌剤非含有層を形成し、裏側アンカー層のナイロン６のシートと反対側の面に向けて供給した。
また、ポリエチレン（ヤスハラケミカル社製ヒロダイン）および抗菌剤（大日精化工業社製ダイキラー（登録商標））を含む樹脂材料を２６０℃で押出機により溶融し、溶融状態の前記樹脂材料をＴダイから吐出させて抗菌剤含有層を形成し、抗菌剤非含有層の裏側アンカー層と反対側の面に供給し、積層して、バリア層を設けた。
その後、一対のロールで挟持して、押出ラミネートシートにバリア層を圧着した。その際、バリア層に接触するロールをエンボスロールして、バリア層の露出面をエンボス面にした。
以上の方法により、積層体を得た。
【手続補正９】
【補正対象書類名】明細書
【補正対象項目名】００３８
【補正方法】変更
【補正の内容】
【００３８】
（比較例１）
ポリプロピレン系合成紙の代わりに、ポリエチレンとエチレン・酢酸ビニル共重合体との混合物の無延伸のシート（タツノ化学社製ミデア（登録商標）、厚さ２００μｍ、表１では「ＰＥ／ＥＶＡシート」と表記する。）を用いたこと以外は実施例１と同様にして、積層体を得た。
【手続補正１０】
【補正対象書類名】明細書
【補正対象項目名】００４１
【補正方法】変更
【補正の内容】
【００４１】
（比較例４）
ポリプロピレン系合成紙の代わりに、カレンダー法により製造されたポリエチレン系合成紙（タツノ化学社製タフパー（登録商標）、厚さ１００μｍ、表１では「カレンダーＰＥ系合成紙」と表記する。）を用いたこと以外は実施例１と同様にして、積層体を得た。
【手続補正１１】
【補正対象書類名】明細書
【補正対象項目名】００４２
【補正方法】変更
【補正の内容】
【００４２】
上記実施例１，２および比較例１〜４の各積層体のカール防止性を以下の方法により評価した。
すなわち、まず、得られた積層体を幅１５ｍｍ、長さ２００ｍｍの短冊状に裁断して、試験片を作製した。この試験片をクレンジングオイル（黒龍堂社製ハイピッチ（登録商標））に浸漬した。クレンジングオイルに浸漬すると、カールが促進される。そして、２４時間浸漬後のカールを目視により観察して評価した。評価結果を表１に示す。
○：カールは見られなかった。
×：カールが見られた。
【手続補正１２】
【補正対象書類名】特許請求の範囲
【補正対象項目名】全文
【補正方法】変更
【補正の内容】
【特許請求の範囲】
【請求項１】
中間基材と、該中間基材の一方の面側に設けられた表面基材と、前記中間基材の他方の面側に設けられたバリア層と、前記中間基材と前記表面基材との間に設けられたエチレン系樹脂層を備え、
前記表面基材は、少なくとも一方向に延伸されている樹脂シートを有し、
前記中間基材はナイロン６で構成され、
前記エチレン系樹脂層は低密度ポリエチレン（ＬＤＰＥ）または直鎖状低密度ポリエチレン（ＬＬＤＰＥ）で構成されていることを特徴とするリストバンド作製用積層体。
【請求項２】
前記バリア層は、露出面側に設けられた抗菌剤含有層と、該抗菌剤含有層の前記中間基材側に設けられた抗菌剤非含有層を有する請求項１に記載のリストバンド作製用積層体。
【請求項３】
前記エチレン系樹脂層の厚さが１５〜６０μｍである請求項１または２に記載のリストバンド作製用積層体。
【請求項４】
前記バリア層がエチレン系樹脂を含有する請求項１〜３のいずれかに記載のリストバンド作製用積層体。
【請求項５】
前記バリア層の露出面がエンボス面にされている請求項１〜４のいずれかに記載のリストバンド作製用積層体。
【請求項６】
請求項１〜５のいずれかに記載のリストバンド作製用積層体からなり、前記表面基材の延伸方向が幅方向とされていることを特徴とするリストバンド。
【請求項７】
請求項１〜５のいずれかに記載のリストバンド作製用積層体の製造方法であって、
中間基材の一方の面に溶融押出法によりエチレン系樹脂層を設けると共に、溶融状態のエチレン系樹脂層上に表面基材を積層する工程と、
中間基材の他方の面に、前記バリア層を溶融押出法により設ける工程とを備えることを特徴とするリストバンド作製用積層体の製造方法。
【手続補正書】
【提出日】平成22年4月2日(2010.4.2)
【手続補正１】
【補正対象書類名】明細書
【補正対象項目名】０００６
【補正方法】変更
【補正の内容】
【０００６】
すなわち、本発明は以下の態様を包含する。
［１］  中間基材と、該中間基材の一方の面側に設けられた表面基材と、前記中間基材の他方の面側に設けられたバリア層と、前記中間基材と前記表面基材との間に設けられたエチレン系樹脂層を備え、
前記表面基材は、少なくとも一方向に延伸されている樹脂シートを有し、
前記中間基材はナイロン６で構成され、
前記エチレン系樹脂層は低密度ポリエチレン（ＬＤＰＥ）または直鎖状低密度ポリエチレン（ＬＬＤＰＥ）で構成されていることを特徴とするリストバンド作製用積層体。
［２］  前記バリア層は、露出面側に設けられた抗菌剤含有層と、該抗菌剤含有層の前記中間基材側に設けられた抗菌剤非含有層を有する［１］に記載のリストバンド作製用積層体。
［３］  前記エチレン系樹脂層の厚さが１５〜６０μｍである［１］または［２］に記載のリストバンド作製用積層体。
［４］  前記バリア層がエチレン系樹脂を含有する［１］〜［３］のいずれかに記載のリストバンド作製用積層体。
［５］  前記バリア層の露出面がエンボス面にされている［１］〜［４］のいずれかに記載のリストバンド作製用積層体。
［６］  ［１］〜［５］のいずれかに記載のリストバンド作製用積層体からなり、前記表面基材の延伸方向が幅方向とされていることを特徴とするリストバンド。
［７］  ［１］〜［５］のいずれかに記載のリストバンド作製用積層体の製造方法であって、
中間基材の一方の面側に溶融押出法によりエチレン系樹脂層を設けると共に、溶融状態のエチレン系樹脂層上に表面基材を積層する工程と、
中間基材の他方の面側に、前記バリア層を溶融押出法により設ける工程とを備えることを特徴とするリストバンド作製用積層体の製造方法。
【手続補正２】
【補正対象書類名】特許請求の範囲
【補正対象項目名】請求項７
【補正方法】変更
【補正の内容】
【請求項７】
請求項１〜５のいずれかに記載のリストバンド作製用積層体の製造方法であって、
中間基材の一方の面側に溶融押出法によりエチレン系樹脂層を設けると共に、溶融状態のエチレン系樹脂層上に表面基材を積層する工程と、
中間基材の他方の面側に、前記バリア層を溶融押出法により設ける工程とを備えることを特徴とするリストバンド作製用積層体の製造方法。